FR 2121615 A1 19720825 FR 7200290 A 19720106 72 00290 i 2121615 La présente invention est relative à des compositions céramiques à base d'argile. Elle concerne plus particulièrement ,mais non exclusivement, des compositions à base d'argile utilisables dans la fabrication des articles sanitaires, ou des poteries Gérais miques . Des articles céramiques classiques comportent généralement de l'argile figuline, du kaolin, de la silice finement divisée et un fondant , qui peut être, par exemple, de la pierre de Cornouail-les (source appropriée de feldspath) ou de la syénite de néphéline. ■j_Q L'argile figuline est une argile de kaolinite sédimentaire , que l'on trouve généralement en association avec une certaine proportion de silice libre et de matières organiques ou carbonées telles que le lignite . Pour qu'une argile figuline soit utilisable dans une composition céramique, elle ne doit pas contenir plus d'une ^ certaine quantité de silice libre ou de matière carbonée . Si la teneur totale en silice de l'argile figuline est supérieure à environ 20% en poids , la présence de silice contribue à lui conférer une bonne résistance , mais comme la teneur totale en silice comprend une forte proportion de silice impure libre, qui est généra-2q lement associée avec de l'oxyde ferrique et du bioxyde de titane , l'incorporation d'une telle argile figuline dans.une composition céramique conduit, à la cuisson, à un article de coloration médiocre par rapport à un article obtenu par cuisson d'une composition contenant moins d'argile siliceuse, mais additionnée de silice bro-25 yée pure .Si la teneur en matière carbonée de l'argile figuline est supérieure à environ 5% en poids, la quantité introduite dans la composition céramique , par l'intermédiaire de cette argile figuline , limite la vitesse de cuisson ; en effet, dans ces conditions, la vitesse de cuisson, qui doit être suffisamment faible pour oxy-der la matière carbonée, devient trop faible . On dispose de réserves considérables d'argiles figulines,dont on a considéré , par le passé, qu'elles ne pouvaient convenir à la fabrication de compositions céramiques , par suite de leur teneur en silice ou en matière carbonée;pour cette raison, de telles ar-__ giles figulines étaient pratiquement invendables . Néanmoins,il est souvent nécessaire d'extraire ces argiles figulines de mauvaise qualité , pour mettre à jour des couches d'argiles de qualité supérieure .On dispose également de quantités importantes de kaolin résiduel grossier, résultant du traitement de kaolin exploité, pour 40 en séparer le plus possible de kaolin fin , constitué de particules COPY 72 00290 2 2121615 présentant un diamètre de sphère équivalent inférieur ou égal à 2 microns, pour l'utilisation dans les pigments de revêtement de papier . Le kaolin résiduel grossier était également , jusqu'à ce jour, de valeur commerciale faible ou nulle . 5 On a maintenant découvert que, si l'on mélange une première argile figuline, qui peut présenter une teneur en silice relativement élevée , une seconde argile figuline à teneur en matière carbonée relativement élevée, et un kaolin résiduel grossier ,de préférence en proportions approximativement égales, le mélange 10 résultant est une argile dont les propriétés la rendent utilisable dans les compositions céramiques . Plus précisément, selon un aspect de la présente invention, on propose une composition d'argile utilisable dans la fabrication d'articles céramiques, qui comprend deux quelconques ou les 15 trois constituants qui sont une première argile figuline , une seconde argile figuline, et un kaolin résiduel grossier, la proportion de chaque constituant n'excédant pas 50# en poids de la composition, et dans laquelle : . a)ladite première argile figuliae présente une teneur totale 20 en silice non supérieure à 75# en poids, une teneur globale en oxyde ferrique et bioxyde de titane non supérieure à 5,5# en poids, une teneur en matière carbonée non supérieure à 1,0# en poids , et est constituée de particules dont au moins 40# en poids présentent un diamètre de sphère équivalent inférieur à 1 micron ; 25 b)ladite seconde argile figuline présente une teneur totale en silice non supérieure à 50# en poids, une teneur globale en oxyde ferrique et bioxyde de titane non supérieure à 3,5# en poids, une teneur en matière carbonée non supérieure à 20# en poids, et est constituée de particules dont au moins 40# en poids présentent 30 un diamètre de sphère équivalent inférieur à 1 micron , et c) ledit kaolin résiduel grossier présente une teneur globale en oxyde ferrique et bioxyde de titane non supérieure à 1,5# en poids, et est constitué de particules dont pas plus de 30# en poids présentent un diamètre de sphère équivalent supérieur à 53 microns, 35 de 30# à 95# en poids ont un diamètre de sphère équivalent supérieur à 10 microns ,et pas plus de 20# en poids ont un diamètre de sphère équivalent inférieur à 2 microns . Selon un autre aspect de l'invention , on propose une composition d'argile utilisable pour la. fabrication d'articles céra-40 miques qui comprend de 25 à 50# en poids de chacun d'au moins deux 72 00290 3 2121615 constituants choisis parmi (1) une première argile figuline , (2) une seconde argile figuline et (3) un kaolin résiduel grossier et dans laquelle : a)ladite première argile figuline présente une teneur totale 5 en silice non supérieure à 75# en poids, une teneur globale en oxyde ferrique et bioxyde de titane non supérieure à 3,5# en poids, une teneur en matière carbonée non supérieure à 1,0# en poids, et est constituée de particules dont au moins 40# en poids présentent un diamètre de sphère équivalent inférieur à 1 micron ; 10 b)ladite seconde argile figuline présente une teneur totale en silice non supérieure à 50# en poids, une teneur globale en oxyde ferrique et bioxyde de titane non supérieure à 3,5# en poids, une teneur en matière carbonée non supérieure à 20# en poids, et est constitué de particules dont au moins 40# en poids 15 présentent un diamètre de sphère équivalent inférieur à 1 micron; c) et ledit kaolin résiduel grossier présente une teneur globale en oxyde ferrique et bioxyde de titane non supérieure à 1,5# en poids, et est constitué de particules dont pas plus de 30# en poids présentent un diamètre de sphère équivalent supérieur à 53 20 microns, de 30# à 90# en poids ont un diamètre de sphère équivalent supérieur à 10 microns et de 3 à 10# en poids ont un diamètre de sphère équivalent inférieur à 2 microns . Les compositions, selon l'invention, comportent avantageusement un total d'au moins 50# en poids, de deux quelconques ou des 25 trois constituants , première argile figuline, seconde argile figuline et kaolin résiduel grossier . Les compositions comportent avantageusement , au moins 25# en poids , de deux quelconques ou des trois constituantà ,première argile figuline,seconde argile figuline , et kaolin résiduel grossier . 250 Quand les compositions, selon l'invention , comportent du kao lin résiduel grossier , celui-ci est souvent constitué de particules dont une proportion non supérieure à 30# en poids présente un diamètre de sphère équivalent supérieur à 53 microns , de 30 et 90# en poids ont un diamètre de sphère équivalent supérieur à 10 55 microns , et de 3# à 10# en poids ,ont un diamètre de sphère équivalent inférieur à 2 microns . Les compositions, selon l'invention, comprennent de préférence un fondant en proportion comprise entre 10 et 40# en poids, par rapport au poids total de la composition, et elles peuvent conte-40 nir, en outre, un kaolin céramique de qualité moyenne , en propor 72 00290 4 2121615 tion comprise entre 0 et 40# en poids par rapport au poids total de la composition, et de la silice broyée en proportion pouvant atteindre 30# en poids, par rapport au poids total de la composition . 5 L'invention propose également un procédé de fabrication d'un article céramique ,caractérisé en ce qu'on prépare une composition selon l'invention , ladite composition comportant un fondant, an mélange cette composition avec de l'eau pour former un mélange comprimable, on introduit ce mélange dans un moule on comprime 10 ce mélange dans le moule à une pression comprise entre 0,78 et 15»75 kg/mm2 pour former un produit cru et on cuit ce produit cru à une température comprise entre 1000°C et 1400°C. Si un kaolin résiduel grossier présente une répartition gra-nulométrique dans les limites spécifiées ,mais avec une teneur en 15 oxyde ferrique telle que la teneur globale en oxyde ferrique et bioxyde de titane soit supérieure au maximum acceptable, le kaolin résiduel grossier peut alors être soumis à un champ magnétique non homogène de forte intensité (supérieure à 10 000 gauss),par exemple dans un séparateur magnétique de Jones , afin de le rendre 20 utilisable dans le procédé selon l'invention . La composition d'argile comprend avantageusement de 25 à 40# en poids de chacun des trois constituants , la première argile figuline, la seconde argile figuline et le kaolin résiduel grossier 25 Les deux ou trois argiles ou constituants peuvent être mélan gés au moyen de tout appareil de mélange convenant aux mélanges de solides plastiques ,tel qu'un mélangeur à palettes en Z, un malaxeur, un broyeur à pointes ou un broyeur à meules verticales. De préférence, on utilise un malaxeur, et on dissipe, dans le mélange d'argile ,une énergie d'au moins 20 chevaux/heure par tonne d'argile sèche (5*3 x 10^ J/kg. De préférence , cette énergie est d'au moins 40 ch/h par tonne d'argile sèche (1,06 x 10-> J/kg) • De préférence , l'argile figuline , ou au moins l'une des 35 première et seconde argiles figulines, utilisée dans la composition , présente un module de rupture (d'un échantillon sec, en forme d'os) d'au moins 60 kgf/cm2. Si la composition selon l'invention comprendAin kaolin céramique de qualité moyenne, celui-ci.est constitué, d'une manière générale , de particules dont une proportion non .supérieure à 0,5# ko 00290 5 2121615 en poids présente un diamètre de sphère équivalent supérieur à 53 microns ,et dont 25 à 50# en poids présentent un diamètre de sphère équivalent inférieur à 2 microns . Les exemples non limitatifs ci-après sont donnés à titre d'illustration de l'invention . EXEMPLE I Une première argile figuline , une seconde argile figuline et un kaolin résiduel grossier , présentant les propriétés indiquées 10 sur le Tableau I ci-après , ont été mélangés ensemble, dans des proportions égales, en poids d'argile sèche,dans un malaxeur , en dissipant dans le mélange d'argiles une énergie de 53 ch.h par tonne d'argile sèche , 15 (1,4 x 105 j/kg ).Les propriétés du mélange obtenu sont également indiquées sur le TABLEAU I . TABLEAU I Première Seconde Kaolin Mélange argile argile résiduel figuline figuline grossier Si02 (# en poids) 71,04 41,60 52,30 55 pe20^ (# en poids) 0,85 1,08 0,97 0,93 Ti02 (# en poids) 1,71 0,62 0,08 0,79 Matière carbonée (# en poids) 0,2 12,0 4,0 Module de rupture (Kgf/cm2) 65,0 27,0 50,9 3ranulométrie : t poids > 53 p 3,0 4,6 0,05 " » 10 p 35 " 6,8 45 78 Le mélange est ensuite mélangé avec (a) de la pierre de Cornouialles défluorée, dont 100 # en poids sont constitués de particules de dimensions inférieures à 75 microns, et 60# en poids de particules de dimensions supérieures à 10 microns,en diamètre de 35 sphère équivalent et qui répond à l'analyse chimique suivante : 72 00290 6 2121615 # poids Si02 79,5 A12°3 12,0 Fe2°3 0,06 Ti02 0,01 MgO 0,09 CaO 0,2 k2o 3,80 Na20 3,90 Pertes au feu (+) 0,45 Fluor 0,08 (+) La teneur en matières organiques est très faible, et n'est responsable que d'une fraction des pertes au feu. et (b) un kaolin céramique de qualité moyenne, dont la répartition 15 granulométrique est telle que 0,1# en poids sont constitués de particules de granulométrie supérieure à 53 microns, 25# en poids de particules de granulométrie supérieure à 10 microns, en diamètre de sphère équivalent, et 38# en "poids de particules de granulométrie inférieure à 2 microns, en diamètre de sphère équivalent. 20 Le mélange ainsi obtenu est constitué de 50# en poids du mé lange d'argiles, de 35,8# en poids de pierre de Cornouailles défluorée, et de 14,2# en poids de kaolin céramique de qualité moyenne. Le mélange est mis sous forme de pâte par addition d'eau,et défloculé avec du silicate de sodium pour obtenir une barbotine de. 25 cpulée contenant 71,8# en poids de solides. Ce mode opératoire a été appliqué à la fabrication d'un article sanitaire, qui présentait des propriétés satisfaisantes, à la coulée, de résistance à vert, à la cuisson, et de couleur après cuisson. A titre de comparaison, une barbotine de coulée, de type clas-3° sique pour articles sanitaires, a été préparée selon la recette suivante : 22# en poids d'argile figuline, 31# en poids de silice broyée,15# en poids de syènite de néphéline,0125 % en poids d'un colorant d'aluminate de cobalt, et 32# en poids de kaolin céramique de qualité moyenne. L'argile figuline, la silice broyée, la syènite 72 00290 7 2121615 de néphémine, et le kaolin céramique de qualité moyenne présentaient les compositions suivantes : # en poids Argile figuline Silice broyée Syènite néphéli- nique Kaolin Si02 51 99,5 56,5 47 A12°3 31 0,05 24,1 38 Pe2°3 0,99 0,02 0,11 0,7 TiO 2 0,97 0,01 0,07 0,07 CaO 0,20 0,04 1,3 0,15 MgO 0,29 0,02 0,16 0,08 k2o 2,1 cvj 0 0 9,0 1,4 Nag0 0,24 0,04 8,0 0,08 Pertes au feu 13,4 0,26 0,72 12,7 15 La teneur en matières organiques de l'argile figuline est d'environ 2 à 3# en poids, et celles de la silice broyée,de la syènite de néphéline et du kaolin céramique de qualité moyenne sont très faibles. L'argile figuline est constituée de particules dont 68# en poids présentent un diamètre de sphère équivalent inférieur 20 à 1 micron, et 78# en poids un diamètre de sphère équivalent inférieur à 2 microns. La silice broyée est constituée de particules dont 100# en poids présentent un diamètre de sphère équivalent inférieur à 75 microns, et 54# en poids un diamètre de sphère équivalent supérieur à 10 microns. La syènite de néphéline est consti-25 tuée de particules dont 100# en poids présentent un diamètre de sphère équivalent inférieur à 75 microns, et 46# en poids, un diamètre de sphère équivalent supérieur à 10 microns. Le kaolin céramique de qualité moyenne est constitué de particules dont 0,1# en poids sont de granulométrie supérieure à 53 microns, 25# en poids 30 de granulométrie supérieure à 10 microns, et 38# en poids de gra- . nulométrie inférieure à 2 microns. Les résultats obtenus, avec les deux barbotines de coulée pour articles sanitaires, sont indiqués dans le tableau II, ci-après dans lequel la barbotine comportant.le mélange d'argiles,selon l'inven-35 tion, est intitulé " composition A" et la barbotine classique est 72 00290 8 2121615 intitulée "composition B". TABLEAU II Composition A Composition B 5 p Vitesse de coulée (mm /minute) 1,7 1,4 Résistance à sec (Kgf/cm ) 37,9 26,5 Température de cuisson (°C) 1220 1230 Brillant après cuisson % de lumière réfléchie de 504 m(i 57 56 10 Absorption d'eau (#) ^ 0,3 0,3 Retrait linéaire (#) 11,1 10,3 La composition A présente l'avantage d'utiliser moins de kaolin céramique de qualité moyenne, celui-ci étant plus coûteux que le mélange d'argiles, et par ailleurs, n'exige pas de silice 15 broyée, qui est un matériau dangereux du point de vue de la silicose. EXEMPLE II Une première argile figuline, une seconde argile figuline et un kaolin résiduel grossier, présentant les propriétés indiquées 20 dans le tableau III ci-après, ont été mélangés en proportions é- gales, en poids d'argile sèche, dans un malaxeur, en dissipant dans le mélange d'argiles une énergie de 51 ch.h par tonne d'argile sèche (1,3x10^ j/kg). On avait préalablement fait passer le kaolin résiduel,grossier, sous forme de suspension aqueuse, dans un champ 25 magnétique l'une intensité de 18 000 gauss, dans un séparateur magnétique de Jones, afin de réduire la teneur en fer de l'argile. Les propriétés du mélange sont également indiquées dans le tableau III ci-après. 72 00290 9 2121615 TABLEAU TTT Première argile figuline Seconde argile figuline Kaolin résiduel grossier Mélange SiOg (# en poids) 71,04 41,60 50,1 53,4 Pe_0„ {% en poids) 2 3 0,85 1,08 0,69 0,91 Ti02 {% en poids) 1,71 0,62 0,09 0,83 Matière carbonée (# en poids) 0,2 12,0 4,0 Module de.rupture (kgf/cm ) 65,0 27,0 52,1 Granulométrie : # poids > 53 |u 3,0 4,6 11 " > 10 fi 90 3 H 1 H 45 78 Le mélange est additionné d'un colorant de cobalt n° 64 B.S. et de la même pierre de Cornouâilles défluorée,et du même kaolin 15 céramique de qualité moyenne, que ceux qui ont été utilisés dans l'exemple I, de manière à obtenir un mélange comportant 36# en poids du mélange d'argiles, 4# en poids de silice broyée, 36# en poids de pierre de Cornouâilles défluorée,0,125# en poids de colorant de cobalt n° 64 B.S. et 24# en poids de kaolin céramique de 20 qualité moyenne. Le mélange est mis sous forme d'une pâte par addition d'eau, et défloculé par du silicate de sodium, pour former une barbotine de coulée contenant 70,2# en poids de matière solide. Les propriétés de la barbotine sont indiquées dans le tableau IV ci-après. 25 TABLEAU IV 30 Vitesse de coulée (mm2/minute) 1,5 Résistance à l'état sec^kgf/cm2) 32,8 Température de cuisson (°C) 1240 Brillance après cuisson , (# de lumière réfléch.ie/584 m^i) 60 Absorption d'eau # 4°*3 Retrait linéaire # 11,02 72 00290 10 2121615 EXEMPLE III On a mélangé, dans un malaxeur,30# en poids du même mélange d'argile que celui qui a été décrit dans l'exemple 11,27# en poids du même kaolin de qualité moyenne, 16# de la même pierre de Cor-5 nouailles défluorée, 28# en poids de silice broyée et 0,125# en poids de colorant de cobalt n° 64 B.S., pour former une composition de poterie. L'énergie dissipée pendant le malaxage était de 11 ch.h par tonne de produit sec (2,9x10^ J/kg). Le module de rupture de la composition, après séchage à humidité nulle, à 110°C, p 10 est de 29,4 kg/cm , et le module de rupture de tiges extrudées de 6,35rom de diamètre, préparées à partir de cette composition et cuites à 1 180°C est de 474 kg/cm2. L'absorption d'eau est de 11# et le brillant, après cuisson, est de l'ordre de 80# de lumière réfléchie de 504 nm. 15 A titre de comparaison, on a préparé une composition de po terie classique, composée de 25# en poids d'argile figuline,26# en poids de kaolin céramique de qualité moyenne, 33# en poids de silice broyée, 16# en poids de pierre de Cornouâilles défluorée, et 0,125# en poids de colorant de colbalt. Le kaolin céramique de 20 qualité moyenne et la silice broyée étaient les mêmes que ceux qui ont été utilisés dans la barbotine de coulée d'articles sanitaires classique décrite dans l'exemple 1, et la pierre de Cornouâilles défluorée était la même que celle qui a été utilisée dans l'exemple I. L'argile figuline est constituée de particules, dont 94# en 25 poids présentent un diamètre de sphère équivalent inférieur à 2 microns, et 87# en poids, un diamètre de sphère équivalent inférieur à 1 micron. La composition de l'argile figuline est la suivante : 30 35 % en poids Si02 47 A1203 36 Pe2°3 1,2 Ti02 0,7 MgO 0,3 CaO 0,3 k2o 2,4 Na20 0,4 Pertes au feu 12,2 72 00290 ii 2121615 La teneur en matières organiques de l'argile figuline est de 1,1# en poids. Les constituants sont mélangés dans un malaxeur en dissipant une énergie de 9,9 ch.h par tonne de matière solide sèche (2,6x10^ J/kg). Le module de rupture de la composition après 5 séchage à humidité nulle, à 110°C,est de 38,6 kg/cm2, et le module de rupture de tiges extrudées de 6,35mm de diamètre formées à par-tir de cette composition, et cuites à 1 l80°C, est de 4,66 kg/cm . L'absorption d'eau est de 9,5#, et le brillant après cuisson est de 79# de lumière réfléchie à 504 nm. 72 00290 12 2121615 revendications 1 - Composition d'argiles, utilisable dans la fabrication d'articles céramiques, caractérisée en ce qu'elle comprend deux quelconques ou les trois constituants, qui sont une première argile figuline, une seconde argile figuline, et un kaolin résiduel 5 grossier, la proportion de chaque constituant n'excédant pas 50# en poids de la composition, et dans laquelle : a) ladite première argile figuline présente une teneur totale en silice non supérieure à 75# en poids, une teneur totale en oxyde ferrique et bioxyde de titane non supérieure à 3,5# en poids, une 10 teneur en matière carbonée non supérieure à 1,0# en poids, et est constituée de particules dont au moins 40% en poids présentant un diamètre de sphère équivalent inférieur à 1 micron. b) ladite seconde argile figuline présente une teneur totale en silice non supérieure à 50# en poids, une teneur globale en oxyde 15 ferrique et bioxyde de titane non supérieure à 3,5# en poids, une ^teneur en matière carbonée non supérieure à 20% en poids, et est constituée de particules,dont au moins 40# en poids, présentent un diamètre de sphère équivalent inférieur à 1 micron et, c) ledit kaolin résiduel grossier présente une teneur globale en 20 oxyde ferrique et bioxyde de titane non supérieure à 1,5# en poids, et est constitué de particules, dont pas plus de J>0% en poids présentent un diamètre de sphère équivalent supérieur à 53 microns, de 30# à 95# en poids ont un diamètre de sphère équivalent supérieur à 10 microns, et pas plus de 20# en poids ont un diamètre 25 de sphère équivalent à 2 microns. 2 - Composition selon la revendication 1, caractérisée en ce qu'elle comprend, au total au moins 50# en poids, de deux quel conques ou des trois constituants, qui sont ladite première argile figuline, ladite seconde argile figuline et ledit kaolin résiduel 3° grossier. 3 - Composition selon la revendication 1 ou 2, caractérisée en ce qu'elle comprend au moins 25# de deux quelconques ou des trois constituants,qui sont la première argile figuline, la seconde argile figuline, et le kaolin résiduel grossier. 35 4 - Composition selon l'une quelconque des revendication 1 à 3, caractérisé en ce que ledit kaolin résiduel grossier est constitué de particules, dont pas plus de 30# en poids présentent un diamètre de sphère,équivalent supérieur à 53 microns, dont 30à. 90# en poids présentent un diamètre de sphère équivalent su 72 00290 13 2121615 périeur à 10 microns, et 3 à 10# en poids présentent un diamètre de sphère équivalent inférieur à 2 microns. 5 - Composition d'argiles, utilisable dans la fabrication d'articles céramiques, caractérisée en ce qu'elle comprend 25 à 5 50JÉ en poids de chacun d'au moins deux constituants choisis,parmi (l) une première argile figuline, (2) une seconde argile figuline et (3) un kaolin résiduel grossier, et dans laquelle : a) ladite première argile figuline présente une teneur totale en silice non supérieure à 75# en poids, une teneur globale en oxyde 10 ferrique et bioxyde de titane non supérieure à 3,5# en poids, une teneur en matière carbonée non supérieure ài,o% en poids, et est constituée de particules, dont au moins 40# en poids, présentent un diamètre de sphère équivalent inférieur à 1 micron , b) ladite seconde argile figuline présente une teneur totale en 15 silice non supérieure à 50# en poids, une teneur globale en oxyde ferrique et bioxyde de titane non supérieure à 3,5# en poids, une teneur en matière carbonée non supérieure à 20# en poids,et est constituée de .particules dont au moins 40# en poids présentent un diamètre de sphère équivalent inférieur à 1 micron , 20 c) et ledit kaolin résiduel grossier présente une teneur globale en oxyde ferrique et bioxyde de titane non supérieure à 1,5# en poids, et est constituée de particules dont pas plus de 30# en poids, présentent un diamètre de sphère équivalent supérieur à 53 microns, de 30# à 90# en poids ont un diamètre de sphère équi- 25 valent supérieur à 10 microns et de 3 à 10# en poids ont un diamètre de sphère équivalent inférieur à 2 microns. 6 - Composition selon 1'une quelconque des revendications précédentes, caractérisée en ce qu'elle comporte de 25 à 50# en poids,de chacun des constituants qui sont : première argile figu- 30 line, seconde argile figuline et kaolin résiduel grossier. 7 - Composition selon l'une quelconque des revendications précédentes, caractérisée en ce que ladite première argile figuline, et/ou ladite seconde argile figuline, présentent un module p de rupture,d'un échantillon sec en forme d'os d'au moins 60kgf/cm . 35 8 - Composition selon l'une quelconque des revendications précédentes, caractérisée en ce qu'elle comprend, en outre, un fondant dans une proportion comprise entre 10 à 40# en poids, par rapport au poids total de la composition. 9 - Composition selon la revendication 8, caractérisée en 40 ce que ledit fondant est de la pierre de Cornouâilles défluorée. 72 00290 i» 2121615 10 - Composition selon l'une quelconque des revendications précédentes, caractérisée en ce qu'elle comprend, en outre, du kaolin céramique de qualité moyenne en proportion comprise entre 0 et 40# en poids par rapport au poids total de ia composition. 5 11 - Procédé de fabrication d'un article céramique, carac térisé en ce qu'il comprend les stades suivants : a) on prépare une composition selon la revendication 8,(b) on mélange la composition avec de l'eau pour former un mélange compressible ,(c) on introduit le mélange dans un moule,(d) on 10 comprime la composition dans le moule à une pression comprise en- p tre 0,78 et 15,75 kg/mm pour former un produit cru et (e) on cuit le produit cru à une température comprise entre 1000°C et 1400°C. 12 - Article céramique ,lorsqu'il est obtenu à partir d'une 15 composition selon l'une quelconque des revendications 1 à 10, ou par un procédé selon la revendication 11.